КОНТЕЙНЕРЫ ИЗ УПРОЧНЕННОГО БОРОСИЛИКАТНОГО СТЕКЛА С ПОВЫШЕННОЙ УСТОЙЧИВОСТЬЮ К ПОВРЕЖДЕНИЮ

1. Стеклянный контейнер, содержащий:
корпус, сформированный из композиции стекла Типа I, Класса B в соответствии со стандартом ASTM E438-92, причем корпус имеет внутреннюю поверхность, внешнюю поверхность и стенку, простирающуюся по толщине между внешней поверхностью и внутренней поверхностью, при этом корпус содержит напряженный сжатый слой, простирающийся в направлении толщины стенки от по меньшей мере одной из внешней поверхности и внутренней поверхности; и
гладкий покровный слой, размещенный по меньшей мере на части внешней поверхности корпуса, при этом внешняя поверхность корпуса с гладким покровным слоем имеет коэффициент трения менее чем или равный 0,7, причем:
гладкий покровный слой является прочным органическим покровным слоем;
гладкий покровный слой имеет потерю массы менее чем примерно 5% от его массы, когда его нагревают от температуры 150ºC до 350ºC при скорости нагревания примерно 10ºC/мин; и
коэффициент трения является максимальным коэффициентом трения, измеренным по отношению ко второму стеклянному контейнеру на испытательном стенде с размещением флакона на флаконе под нормальной нагрузкой 30 Н, второй стеклянный контейнер имеет корпус, сформированный из композиции стекла Типа I, Класса В, и содержит гладкий покровный слой по меньшей мере на части внешней поверхности корпуса второго стеклянного контейнера и подвергнут тем же самым условиям окружающей среды перед измерением.
2. Стеклянный контейнер по п. 1, в котором напряженный сжатый слой имеет поверхностное сжимающее напряжение более чем или равное 150 МПа.
3. Стеклянный контейнер по п. 1, в котором напряженный сжатый слой имеет глубину слоя более чем или равную 25 мкм.
4. Стеклянный контейнер по п. 1, причем стеклянный контейнер упрочнен ионным обменом.
5. Стеклянный контейнер по п. 1, в котором гладкий покровный слой является термически стабильным при температуре по меньшей мере примерно 260ºC в течение 30 мин.
6. Стеклянный контейнер по п. 1, в котором гладкий покровный слой является термически стабильным при температуре по меньшей мере примерно 280ºC в течение 30 мин.
7. Стеклянный контейнер по п. 1, в котором пропускание света через часть внешней поверхности корпуса с гладким покровным слоем составляет более чем или равно примерно 55% от пропускания света через непокрытый стеклянный контейнер для длин волн от примерно 400 нм до примерно 700 нм.
8. Стеклянный контейнер, содержащий:
корпус, сформированный из композиции стекла Типа I, Класса B в соответствии со стандартом ASTM E438-92, причем корпус имеет гидролитическую устойчивость класса HGB2 или более высокую в соответствии с ISO 719 и внутреннюю поверхность, внешнюю поверхность и стенку, простирающуюся по толщине между внешней поверхностью и внутренней поверхностью, при этом корпус упрочнен ионным обменом таким образом, что корпус содержит напряженный сжатый слой, простирающийся в направлении толщины стенки от по меньшей мере одной из внешней поверхности и внутренней поверхности; и
гладкий покровный слой, размещенный по меньшей мере на части внешней поверхности корпуса, при этом часть внешней поверхности корпуса с гладким покровным слоем имеет коэффициент трения менее чем или равный 0,7, причем:
гладкий покровный слой является прочным органическим покровным слоем, который термически стабилен при температуре по меньшей мере примерно 260ºC в течение 30 мин; и
коэффициент трения является максимальным коэффициентом трения, измеренным по отношению ко второму стеклянному контейнеру на испытательном стенде с размещением флакона на флаконе под нормальной нагрузкой 30 Н, второй стеклянный контейнер имеет корпус, сформированный из композиции стекла Типа I, Класса В, и содержит гладкий покровный слой по меньшей мере на части внешней поверхности корпуса второго стеклянного контейнера и подвергнут тем же самым условиям окружающей среды перед измерением.
9. Стеклянный контейнер по п. 8, в котором прочный органический покровный слой является термически стабильным при температуре по меньшей мере примерно 300ºC в течение 30 мин.
10. Стеклянный контейнер по п. 8, в котором напряженный сжатый слой имеет поверхностное сжимающее напряжение более чем или равное 150 МПа.
11. Стеклянный контейнер по п. 8, в котором напряженный сжатый слой имеет глубину слоя более чем или равную 25 мкм.
12. Стеклянный контейнер по п. 8, в котором пропускание света через часть корпуса с гладким покровным слоем составляет более чем или равно примерно 55% от пропускания света через непокрытое стеклянное изделие для длин волн от примерно 400 нм до примерно 700 нм.
13. Стеклянный контейнер по п. 1 или 8, в котором гладкий покровный слой содержит полимерную химическую композицию и связующий агент.
14. Стеклянный контейнер по п. 13, в котором гладкий покровный слой содержит:
слой связующего агента, расположенный на внешней поверхности корпуса, слой связующего агента содержит связующий агент; и
полимерный слой, расположенный поверх слоя связующего агента, данный полимерный слой содержит полимерную химическую композицию.
15. Стеклянный контейнер по п. 13, в котором связующий агент содержит по меньшей мере одну из:
первой силановой химической композиции, ее гидролизата или ее олигомера; и
химической композиции, образованной олигомеризацией по меньшей мере первой силановой химической композиции и второй силановой химической композиции, при этом первая силановаяхимическая композиция и вторая силановая химическая композиция являются разными химическими композициями.